(57)【要約】【課題】ガラス基板の製造工程を増加させることなく、ガラス基板の主表面への傷の発生を抑制することができるガラス基板の保持治具を提供することを目的とする。【解決手段】磁気記録媒体用ガラス基板に接触する保持面が樹脂のコーティング層により形成されており、前記樹脂は圧縮弾性率が２５００ＭＰａ以上であることを特徴とする磁気記録媒体用ガラス基板の保持治具、磁気記録媒体用ガラス基板の加工装置および、磁気ディスク用ガラス基板の製造方法を提供する。【選択図】図１
2013218761.tif 000002
【特許請求の範囲】
【請求項１】
磁気記録媒体用ガラス基板に接触する保持面が樹脂のコーティング層により形成されており、
前記樹脂は圧縮弾性率が２５００ＭＰａ以上であることを特徴とする磁気記録媒体用ガラス基板の保持治具。
【請求項２】
前記樹脂のコーティング層は、厚みが５μｍ以上３０μｍ以下である、請求項１に記載の磁気記録媒体用ガラス基板の保持治具。
【請求項３】
前記樹脂のコーティング層が形成された保持面は平坦度が４０μｍ以下である、請求項１または２に記載の磁気記録媒体用ガラス基板の保持治具。
【請求項４】
前記樹脂はポリエーテルスルフォン樹脂、ポリフェニレンスルファイド樹脂、ポリエーテルエーテルケトン樹脂の中から選択される一種以上の樹脂である請求項１乃至３いずれか一項に記載の磁気記録媒体用ガラス基板の保持治具。
【請求項５】
請求項１〜４いずれか一項に記載の磁気記録媒体用ガラス基板の保持治具で、磁気記録媒体用ガラス基板を保持し、前記磁気記録媒体用ガラス基板の加工を行う磁気記録媒体用ガラス基板の加工装置。
【請求項６】
前記磁気記録媒体用ガラス基板の加工装置は、前記磁気記録媒体用ガラス基板の保持治具の保持面を洗浄する洗浄手段を有する請求項５に記載の磁気記録媒体用ガラス基板の加工装置。
【請求項７】
請求項５または６に記載の磁気記録媒体用ガラス基板の加工装置を用いた加工工程を有する磁気記録媒体用ガラス基板の製造方法。
【発明の詳細な説明】
【技術分野】
【０００１】
本発明は、磁気記録媒体用ガラス基板の保持治具、磁気記録媒体用ガラス基板の加工装置、及び、磁気記録媒体用ガラス基板の製造方法に関する。
【背景技術】
【０００２】
磁気記録装置等に用いられる磁気記録媒体用基板としては、従来、アルミニウム合金基板が使用されてきた。しかしながら、近年、高記録密度化の要求に伴い、アルミニウム合金基板に比べて硬く、平坦性や平滑性に優れるガラス基板が主流となってきている。
【０００３】
磁気記録媒体用ガラス基板（以下、「ガラス基板」とも記載する）は、中心部に同心円状の開口部を有する円盤形状を有しており、ガラス素基板から係る形状に加工し、さらに端面部分や主表面部分について研磨等を行うことに製造される。ガラス基板の製造工程において、ガラス基板を固定する必要がある場合に、ガラス基板を保持、固定する保持治具が用いられている。
【０００４】
保持治具としては金属製ものが用いられており、ガラス基板を挟み込んで保持するものや、ガラス基板の片方の面から吸着することにより保持するものが知られており、ガラス基板を保持する際、ガラス基板は保持治具に所定の力により押しつけられることになる。このため、ガラス基板と保持治具との間にガラスカレット等の異物が混入した場合や、保持治具表面にバリ等の突起物が局所的に存在する場合に、ガラス基板の主表面部に傷が生じる場合があった。
【０００５】
ガラス基板の主表面部は、磁気記録媒体とした場合に記憶領域となる部分であるため、傷が生じた場合には主表面を研磨して傷を除去する必要があるが、研磨工程に時間がかかり生産性が低下するため問題であった。また、近年は生産性をより高めるため、研磨工程における研磨代（研磨量）が少なくなってきている。このため、深い傷が生じると研磨工程では傷を除去できず歩留まりが低下する原因となり問題であった。
【０００６】
このため、ガラス基板を保持治具により保持する際の傷の発生を抑制する方法について、従来から各種検討がなされてきた。例えば特許文献１には、ガラス基板の端面研削加工を行う前にガラス基板の表面に樹脂コーティング層を形成する方法が開示されている。
【先行技術文献】
【特許文献】
【０００７】
【特許文献１】特開２００３−０３０８２２号公報
【発明の概要】
【発明が解決しようとする課題】
【０００８】
しかしながら、特許文献１に記載された方法では、ガラス基板の端面研削加工の前後に樹脂コーティング層を形成、除去する工程が必要になるため、工程数が増加するという問題があった。
【０００９】
そこで、本発明は上記従来技術が有する問題に鑑み、ガラス基板の製造工程を増加させることなく、ガラス基板の主表面への傷の発生を抑制することができるガラス基板の保持治具を提供することを目的とする。
【課題を解決するための手段】
【００１０】
上記課題を解決するため本発明は、磁気記録媒体用ガラス基板に接触する保持面が樹脂のコーティング層により形成されており、前記樹脂の圧縮弾性率が２５００ＭＰａ以上であることを特徴とする磁気記録媒体用ガラス基板の保持治具を提供する。
【発明の効果】
【００１１】
本発明の磁気記録媒体用ガラス基板の保持治具によれば、ガラス基板の接触する保持面に所定の圧縮弾性率を有する樹脂のコーティング層が設けられているため、ガラス基板を保持した際に、ガラス基板表面への傷の発生を抑制することが可能になる。
【図面の簡単な説明】
【００１２】
【図１】本発明の第１の実施形態に係る磁気ディスク用ガラス基板の保持治具の説明図
【図２】本発明の第１の実施形態に係る磁気ディスク用ガラス基板の保持治具の説明図
【図３】本発明の第１の実施形態に係る磁気ディスク用ガラス基板の平坦度の測定方法の説明図
【図４】本発明の第２の実施形態に係る磁気記録媒体用ガラス基板の加工装置の説明図
【発明を実施するための形態】
【００１３】
以下、本発明を実施するための形態について図面を参照して説明するが、本発明は、下記の実施形態に制限されることはなく、本発明の範囲を逸脱することなく、下記の実施形態に種々の変形および置換を加えることができる。
【００１４】
［第１の実施形態］
本実施の形態では、本発明の磁気記録媒体用ガラス基板の保持治具について説明を行う。
【００１５】
本発明の保持治具は、磁気記録媒体用ガラス基板に接触する保持面が樹脂のコーティング層により形成されており、前記樹脂の圧縮弾性率が２５００ＭＰａ以上であることを特徴とする磁気記録媒体用ガラス基板の保持治具である。
【００１６】
まず、保持治具の構成例について図１、２を用いて説明する。図１（Ａ）、図２（Ａ）は保持治具の保持するガラス基板の主表面と垂直な面で切断した場合の断面図を示している。また、図１（Ｂ）、（Ｃ）、図２（Ｂ）はそれぞれの保持冶具のガラス基板と対向する面の構成例を示している。
【００１７】
本発明の保持治具は、ガラス基板を保持できるものであればよく、限定されるものではないが、例えば、図１（Ａ）に示すように、保持治具が、上面側保持部材１１と、下面側保持部材１２から構成され、ガラス基板２をその主表面の両面側から挟み込む構成とすることができる。また、図２（Ａ）に示すように、保持治具が、下面側保持部材１２のみからなる構成とすることもできる。
【００１８】
図１（Ａ）に示した保持治具の場合、上面側保持部材１１と、下面側保持部材１２とからなり、各保持部材（１１、１２）は、ベース部材（１１０、１２０）と、ベース部材のガラス基板２と接触する保持面について、樹脂によるコーティング層（１１１、１２１）が設けられている。
【００１９】
図１（Ｂ）に、図１（Ａ）の下面側保持部材１２のガラス基板と対向する面、すなわち、図１（Ａ）のＡ−Ａ´線での断面図を示す。
【００２０】
図１（Ｂ）では、保持治具のガラス基板２と対向する面が円形形状を有し、ガラス基板２と直接接触する保持面よりも凹んだ、凹部３を設けた構成を有しており、少なくともガラス基板と接触する部分には樹脂によるコーティング層１２１が設けられるように構成されている。
【００２１】
図１（Ｂ）に示すようにガラス基板と対向する面に凹部３を設けている場合、凹部３については、ガラス基板とは直接接触しないため、樹脂のコーティング層１２１を設ける必要はないが、設けることもできる。すなわち、各保持部材（１１、１２）のガラス基板と対向する面全面に樹脂によるコーティング層を設けておくこともできる。
【００２２】
また、図１（Ｂ）に示すように、ガラス基板と直接接触する面の一部にスリット６を設けることもできる。係る構成にすることによって、後述する真空吸着機構に接続された吸引孔４を凹部３の一部に設けた場合に凹部３の間が連通しているため、ガラス基板の全面について均一に吸着保持することができるので好ましい。スリット６を設ける場合、その深さについては特に限定されるものではなく、ガラス基板と直接接触する保持面よりも低ければよく、例えば、凹部３と同じ深さとすることができる。スリット部分についてもガラス基板とは直接接触しないため、樹脂のコーティング層を設ける必要はないが、設けておくこともできる。
【００２３】
さらに、下面側保持部材１２の中央部に貫通孔５を設けることもできる、これは、ガラス基板２の内周端面部を加工する際に用いる加工装置の挿入口や、加工の際に用いた研磨液や、切り屑の排出口として用いることができる。
【００２４】
なお、形状、構成については、係る形態に限定されるものではなく、ガラス基板に対する加工の内容や、固定するガラス基板、または、加工後のガラス基板の形状により選択することができる。例えば、ガラス基板と対向する面の形状については、円形以外にも四角形等の多角形状とすることもできる。また、凹部３、スリット６や、貫通孔５を設けず、保持面を一つの平面により構成することもできる。
【００２５】
次に、図１（Ｃ）に図１（Ａ）の上面側保持部材１１のガラス基板と対向する面、すなわち、図１（Ａ）のＢ−Ｂ´線での断面図を示す。
【００２６】
上面側保持部材１１に関しても、保持冶具のガラス基板と対向する面が円形形状を有している。そして、ここでは、ガラス基板２と直接接触する保持面よりも凹んだ、凹部３を設けた構成を有しており、少なくともガラス基板と接触する部分には樹脂によるコーティング層１１１が設けられるように構成されている。また、その中央部には貫通孔５を設けられており、加工装置の挿入口として用いることができる。
【００２７】
係る形状、構成についても、下面側保持部材１２の場合と同様に限定されるものではなく、ガラス基板に対する加工の内容や、固定するガラス基板、または加工後のガラス基板の形状により選択することができる。
【００２８】
上記のように各保持部材の形状は限定されるものではなく、例えば、下面側保持部材１２にのみ凹部３を設け、上面側保持部材については、凹部３を有しない平面とすることもできる。ただし、上面側保持部材１１と下面側保持部材１２とでガラス基板を狭持した際にガラス基板に局所的に圧力が加わらないように形状、構成の組み合わせを選択することが好ましい。
【００２９】
また、図１（Ａ）に示すように上面側保持部材１１と下面側保持部材１２によりガラス基板を挟み込んで保持する構成において、ガラス基板をより強く保持するため、下面側保持部材に真空吸着機構を設けておくこともできる。真空吸着機構とは、保持治具のガラス基板と対向する面に真空ポンプと接続された吸引孔を設けておき、ガラス基板を保持治具に吸着、保持するための機構を意味している。真空吸着機構を設ける場合には、ガラス基板２によってその吸引孔が直接塞がれないように、図１（Ｂ）に示したように、凹部３に吸引孔４を設けることが好ましい。
【００３０】
図２に示した保持治具は下面側保持部材１２のみから構成されており、図１（Ａ）、（Ｂ）に示した下面側保持部材１２と同様の構成とすることができる。特に、図２に示した下面側保持部材１２のみからなる保持冶具の場合、ガラス基板を挟み込んで固定するものではないため、ガラス基板を保持治具に固定できるように上記した真空吸着機構を設けていることが好ましい。
【００３１】
次に、本発明の保持治具の各構成について説明する。
【００３２】
本発明の保持治具は、上記の様に、ベース部材（１１０、１２０）のガラス基板と接触する面について樹脂のコーティング層を設けたものである。
【００３３】
ベース部材としては特に限定されるものではないが、強度、加工性の観点から金属により構成されていることが好ましく、例えば、ステンレス鋼等により構成することができる。その形状については、既に説明したように、ガラス基板を保持できるように構成されていれば良く、特に限定されるものではないが、例えば図１に示したような形状、構成とすることができる。また、上記の様に真空吸着機構を設ける場合にはその吸引孔を設けたり、保持したガラス基板に対して行う研削、研磨等の工作機械に対応した形状とすることが好ましい。
【００３４】
次に、ベース部材上に設けられる樹脂のコーティング層については、上記の様に圧縮弾性率が２５００ＭＰａ以上の樹脂を用いている。
【００３５】
本発明の保持治具は、保持治具のガラス基板の接触する保持面について、上記樹脂のコーティング層を設けることにより、ガラス基板を保持した際に、ガラス基板の表面（保持治具と接触する部分）への傷の発生を抑制するものである。
【００３６】
これは、用いる樹脂の圧縮弾性率が上記範囲にある場合、クッション性を有するため、ガラス基板と保持治具との間にガラスカレット等の異物が挟まった場合でも、ガラス基板を保持している間は、ガラス基板表面に主平面の研磨工程で除去できないような深い傷をつけること無く、コーティング層内に異物を保持することができる。そして、コーティング層の樹脂は２５００ＭＰａ以上の圧縮弾性率を有しているため、ガラスカレット等の異物をコーティング層内に強固に保持することなく、ガラス基板の加工終了後、ガラス基板を保持治具から除去した後にコーティング層内に保持されている異物がコーティング層から外れやすく、ガラスカレット等の異物がコーティング層内に残存しにくい。このため、保持治具を用いて連続的に保持した複数のガラス基板に、コーティング層内に強固に保持されたガラスカレット等の異物起因で傷が発生してしまう不具合を抑制できる。
【００３７】
樹脂の圧縮弾性率の上限値については特に限定されるものではなく、樹脂であれば用いることができるが、８０００ＭＰａ以下であることが好ましい。
【００３８】
用いる樹脂の種類としては、上記圧縮弾性率を充足するものであれば限定されるものではなく、ガラス基板と接触する上記ベース部材上の保持面にコーティングできるものであればよい。例えば、ポリエーテルスルフォン樹脂（ＰＥＳ）、ポリフェニレンスルファイド樹脂（ＰＰＳ）、ポリエーテルエーテルケトン樹脂（ＰＥＥＫ）の中から選択される一種以上の樹脂を好ましく用いることができる。
【００３９】
なお、用いる樹脂は１種類に限定されるものではなく、設ける場所により異なる樹脂により構成することや、コーティング層を異なる複数の樹脂層の積層構造とすることもできる。例えば図１のように、保持冶具が２つの保持部材からなる場合、上側保持部材の保持面に設けたコーティング層と、下側保持部材の保持面に設けたコーティング層を異なる樹脂により構成することもできる。
【００４０】
樹脂のコーティング層の厚さ（厚み）としては特に限定されるものではなく、用いる樹脂の種類や、保持治具の保持面の広さ等により選択することができる。例えば、５μｍ以上３０μｍ以下であることが好ましく、１０μｍ以上３０μｍ以下であることがより好ましく、１０μｍ以上２５μｍ以下であることが特に好ましい。
【００４１】
これは、樹脂のコーティング層が薄すぎると、コーティング層とガラス基板の間に異物が入った場合に、ガラス基板を傷つけないようにコーティング層内に異物を保持することができず、異物がガラス基板と強く接触してしまいガラス基板にキズを発生させるおそれがある。また、樹脂のコーティング層が厚すぎると、コーティング層が剥離しやすい、ガラス基板を安定して保持することが難しくなりガラス基板の加工精度に影響を及ぼす、などのおそれがある。
【００４２】
樹脂のコーティング層が形成された保持面の平坦度は４０μｍ以下であることが好ましく、３０μｍ以下であることがより好ましく、２０μｍ以下であることがさらに好ましく、１０μｍ以下であることが特に好ましい。
【００４３】
これは、平坦度が悪いと、ガラス基板を保持した際にガラス基板に傾きが生じ、保持されたガラス基板を回転させながら加工する際にガラス基板に面振れが発生し、ガラス基板を高い精度で加工することが難しくなる、ガラス基板の加工面にチッピングが発生する、ガラス基板の研削加工に用いる砥石などの部材の寿命が短くなる（砥石交換による生産性の低下、コスト高となる）、といった不具合が発生するおそれがある。また、平坦度が悪いと、ガラス基板を保持した際にガラス基板に局所的な圧力がかかり、ガラス基板の傷や割れの原因となるおそれもある。
【００４４】
特に、真空吸着機構を有する保持部材、例えば図１（Ａ）、図２（Ａ）に示した下面側保持部材１２に真空吸着機構を設けた場合、真空吸着機構を有する保持面の平坦度が大きいと、ガラス基板に対して研磨等の加工を行う際にガラス基板の振れ（面振れ）が大きくなる。このため、ガラス基板の加工面にチッピング（欠け）が発生するおそれがあり、また、ガラス基板に対して加工を行う部材、例えば砥石の寿命が短くなる場合がある。従って、特に吸着機構を有する保持治具（保持部材）における樹脂のコーティング層が形成された保持面の平坦度は小さいことが好ましく、１０μｍ以下であることがより好ましい。
【００４５】
また、真空吸着機構を有さない保持部材、図１（Ａ）の場合であれば上面側保持部材に関しても、上記の様に樹脂のコーティング層が形成された保持面の平坦度が大きいと、ガラス基板を保持した際にガラス基板に局所的な圧力がかかる場合がある。このため、その平坦度は３０μｍ以下とすることがより好ましい。
【００４６】
ここで保持面の平坦度とは、コーティング層の面方向（幅方向）中央部についてダイヤルゲージにより、保持治具の保持面の（例えば、一周）を測定した場合の最低部と最高部の高さの差を意味している。なお、図１（Ｂ）のようにスリット部３１を設けた場合には、スリット部６については測定対象には含めない。
【００４７】
図３を例に具体的に説明する。図３（Ａ）〜（Ｃ）はいずれも保持治具のガラス基板と対向する面の構成例を示したものである。図３（Ａ）は、図１（Ｂ）で説明したものと同様の形状を有しており、樹脂のコーティング層１２１が凹部３により３箇所に分かれて配置されている。また、樹脂のコーティング層のうち中心部側に設けられた２箇所についてはスリット６が設けられ、それぞれ２つに分割された形状を有している。図３（Ｂ）は、凹部３によって樹脂のコーティング層１２１が２箇所に分かれて配置されている。図３（Ｃ）は中央部にのみ凹部を有しており、コーティング層は１つからなる場合を示している。
【００４８】
例えば、図３（Ａ）に示すように、樹脂のコーティング層が複数箇所に分かれている場合には、それぞれのコーティング層について平坦度を測定し、３箇所のコーティング層のうち、平坦度の大きいものを係る保持治具の平坦度とする。
【００４９】
具体的には最外周側の樹脂のコーティング層は、その面方向の幅ａの中央部を通る図中、点線３１で示した部分（一周）についてダイヤルゲージにより平坦度を測定する。そして、中央部の樹脂のコーティング層についても同様に、その面方向の幅ｂの中央部を通る点線３２で示した部分（スリット６部分を除いた一周）について平坦度の測定を行う。この場合、スリット６部分については測定の対象とはしない。同様にして中心側の樹脂のコーティング層についてもその面方向の幅ｃの中央部を通る図中点線３３で示した部分（スリット６部分を除いた一周）についてダイヤルゲージにより平坦度を測定する。この場合もスリット６部分については測定対象とはしない。
【００５０】
以上の３箇所の測定結果から、最も大きい平坦度の値が保持冶具の平坦度となる。例えば、最外周側のコーティング層の平坦度が最も大きい場合には、外周側のコーティング層の平坦度が該保持治具の平坦度となる。
【００５１】
次に図３（Ｂ）の場合については樹脂のコーティング層が凹部３により２箇所に分かれていることから、各同様に外周側の樹脂のコーティング層はその面方向の幅ｄの中央部を通る図中点線３４で示した部分（一周）について測定する。さらに、内周側の樹脂コーティング層についてはその面方向の幅ｅの中央部を通る図中点線３５で示した部分（一周）について測定し、平坦度の大きい方の値を保持冶具の平坦度とする。
【００５２】
図３（Ｃ）の場合は、１つのコーティング層からなるため、該コーティング層について、面方向の幅ｆの中央部を通る点線３６で示した部分（一周）についてダイヤルゲージにより平坦度を測定し、その値を保持治具の平坦度とすることができる。図３（Ｃ）のように面方向の幅ｆが広い場合、幅方向の中央部を通る線に沿って測定する以外に、複数の箇所についてダイヤルゲージにより平坦度を測定し、大きい平坦度の値を係る保持治具の平坦度としてもよい。例えば点線３６よりも内側および／または外側の領域について点線３６と同心円の線に沿って一周の平坦度を測定し、最も大きい値を該保持冶具の平坦度とすることができる。
【００５３】
なお、平坦度の測定の際には上記のように各コーティング層の中央部を通る線に沿って測定するのに加えて、係る中央部を通る直線よりも外側の領域でも平坦度を測定し、最も大きい値を平坦度とすることが好ましい。例えば図３（Ａ）の場合、各コーティング層内で、３１、３２、３３の点線よりも外側の、各点線と同心円の線に沿って、スリットを除く一周の平坦度を測定し、点線３１、３２、３３に沿って測定した値とあわせて最も大きい値を該保持冶具の平坦度とすることが好ましい。
【００５４】
保持面の平坦度は、樹脂のコーティング層を設ける際に調整することもできるが、ベース材表面の平坦度を反映し易いため、ベース材表面の平坦度を予め目標とする平坦度以下に調整しておくことが好ましい。ベース材の平坦度については、機械加工の精度を調整することにより容易に調整することができる。
【００５５】
樹脂のコーティング層を形成する方法については特に限定されるものではなく各種樹脂膜の形成方法により形成することができ、例えば、スプレーコート法、ウェットディップコート法、スピンコート法、静電粉体法などにより形成することができる。特に、所望の厚さで均一な膜を形成しやすいことから、スプレーコート法により成膜することが好ましい。樹脂のコーティング層を形成する際は、コーティング層の耐剥がれ性の向上の観点から、１回の成膜で所望の厚さのコーティング層とすることが好ましいが、いずれの方法においても所望の厚さになるまで、樹脂を繰り返し塗布、乾燥することにより所望の厚さのコーティング層とすることができる。
【００５６】
本発明の保持治具は、ガラス基板の切断工程、研削工程、研磨工程等で使用されることが多いことから、研削液（クーラント液ともいう）や研磨液に接触する機会が多い。例えば、研削液は一般的にアルカリ性を有することから、保持治具の耐久性を高めるため、樹脂のコーティング層の少なくとも表面部分は耐アルカリ性を有することが好ましい。
【００５７】
耐アルカリ性の程度については特に限定されるものではなく、用いる研削液のｐＨや、保持治具の交換の頻度等により選択することができるが、例えばｐＨ１０の溶液に対する耐久性に優れることが好ましい。すなわち、コーティング層の表面部分をｐＨ１０の溶液に長時間浸漬した場合でも劣化（樹脂のコーティング層が膨潤する、樹脂のコーティング層が剥がれる、など）しない樹脂からなることが好ましい。
［第２の実施形態］
本実施形態では、第１の実施形態で説明した磁気記録媒体用ガラス基板の保持治具で、磁気記録媒体用ガラス基板を保持し、前記磁気記録媒体用ガラス基板の加工を行う磁気記録媒体用ガラス基板の加工装置について説明する。
【００５８】
本実施形態で説明する磁気記録媒体用ガラス基板の加工装置によれば、第１の実施形態で説明した磁気記録媒体用ガラス基板の保持治具を用いているため、ガラス基板を保持した際に、ガラス基板表面への深い傷の発生を抑制することが可能になる。このため、磁気記録媒体用ガラス基板の製造工程に用いた場合、生産性を高め（例えば、研磨工程において研磨量を少なくすることができる。）、製品の歩留まりを向上させることが可能になる。以下に具体的に説明する。
【００５９】
まず、ガラス基板の加工装置の種類については特に限定されるものではなく、ガラス基板を保持してガラス基板の加工を行う装置であればあらゆるものを包含するが、例えばガラス基板の形状加工装置（例えば、コアリング装置）、ガラス基板の端面研削装置が挙げられる。
【００６０】
形状加工装置（例えば、コアリング装置）とは、ガラス素基板から、磁気記録媒体用のガラス基板の形状、すなわち、中心部に同心円状の開口部を有する円盤形状のガラス基板に形状付与するための装置である。この場合、保持治具は、例えば図２に示したように下面側保持部材のみからなることが好ましく、ガラス基板を確実に保持するため真空吸着機構を備えていることが好ましい。
【００６１】
また、ガラス基板の端面研削装置とは、形状付与されたガラス基板の外周端面部および／または内周端面部について研削加工する装置である。その構成例について、図４を用いて説明する。係る端面研削装置は、ガラス基板の保持治具４１によりガラス基板４２を保持しつつ、ガラス基板の端面部分について、外周端面研削砥石４３、内周端面研削砥石４４により研削するものである。この際、ガラス基板４２と、外周端面研削砥石４３および内周端面研削用砥石４４とが接触した状態でそれぞれを回転することにより、ガラス基板の端面部分の研削、面取りを行うものである。
なお、ガラス基板については保持治具４１が回転することにより回転する。また、外周端面または内周端面のいずれかのみを研削する場合には、外周端面研削砥石４３、内周端面研削用砥石４４の対応するいずれか一方のみを設けた構成とすることもできる。
【００６２】
図４では、保持治具４１として上面側保持部材４１２と下面側保持部材４１１とからなる例を用いて説明したが、係る形態に限定されるものではなく、下面側保持部材４１１のみからなる構成としても良いが、ガラス基板を加工する時にガラス基板の側面方向から力が加わるため、図４のようにガラス基板の上下方向から保持する形態が好ましい。また、ガラス基板をより強く固定するために下面側保持部材４１１については真空吸着機構を備えていることが好ましい。
【００６３】
さらに、上記の様にガラス基板の端面研削装置においては、ガラス基板の側面方向から力が加わるため、研削加工時にガラス基板の位置が変位しないよう、横方向からの力に対する抵抗力を有することが好ましい。これは保持治具の保持力、すなわち、ガラス基板を２つの保持部材により挟み込む力や、吸着保持機構の吸着力等を調整することにより行うことができる。例えば、保持治具にガラス基板を保持し、研削砥石４３、４４は設けない状態で、ガラス基板の側面部に垂直な方向から力を加えた場合に、ガラス基板に加える力が２９．４Ｎ（３ｋｇｆ）以上になるまで、ガラス基板が変位しないよう保持治具の保持力を調整していることが好ましい。
【００６４】
また、上記した磁気記録媒体用ガラス基板の加工装置においては、磁気記録媒体用ガラス基板の保持治具の保持面を洗浄する洗浄手段を有することが好ましい。これは、ガラス基板の加工装置（例えば上記した形状加工装置（例えば、コアリング装置）や、端面研削装置）においては、ガラス基板（ガラス素基板）を切断、研削等する工程を含むため、ガラスカレットが発生したり、また、異物が混入したりする場合がある。
【００６５】
第１の実施形態で説明したように本発明のガラス基板の保持治具によれば、ガラスカレット等が、保持治具の保持面と、ガラス基板との間に混入した場合でも、ガラス基板への深い傷の発生を抑制することができる。しかし、ガラス基板の加工装置が上記の様に保持治具の保持面を洗浄する洗浄手段を有することによって、より確実にガラスカレット等を除去できるため、ガラス基板への傷の発生をより低減することが可能になるためである。
【００６６】
洗浄手段としては特に限定されるものではないが、上記した形状加工装置（例えば、コアリング装置）や、端面研削装置においては、装置を運転する際、研削液が用いられていることから研削液により保持治具の保持面を洗浄する構成であることが好ましい。
【００６７】
この場合、装置の通常運転時に用いる研削液の供給配管、ノズルにより、保持治具の保持面に研削液を供給する構成とすることもできるが、別途洗浄用の供給配管、ノズル等を設けることもできる。
［第３の実施形態］
本実施の形態では、第２の実施形態で説明した磁気記録媒体用ガラス基板の加工装置を用いた加工工程を有する磁気記録媒体用ガラス基板の製造方法について説明する。
【００６８】
磁気ディスク用ガラス基板は以下の工程１〜４を含む製造方法により、製造できる。
（工程１）ガラス素基板から、中央部に中央開口部（円孔）を有する円盤形状のガラス基板に加工する工程
（工程２）内周端面と外周端面を面取り加工する工程。
（工程３）ガラス基板の端面（内周端面及び外周端面）を研磨する端面研磨工程。
（工程４）前記ガラス基板の主表面を研磨する主表面研磨工程。
（工程５）前記ガラス基板を精密洗浄して乾燥する洗浄工程。
【００６９】
そして、上記各工程を含む製造方法により得られた磁気ディスク用ガラス基板はその上に磁性層などの薄膜を形成する工程をさらに行うことによって、磁気ディスク（磁気記録媒体）とすることができる。
【００７０】
ここで、（工程１）の形状付与工程は、フロート法、フュージョン法、プレス成形法、ダウンドロー法またはリドロー法で成形されたガラス素基板を、中央部に中央開口部（円孔）を有する円盤形状のガラス基板に加工するものである。なお、用いるガラス素基板は、アモルファスガラスでもよく、結晶化ガラスでもよく、ガラス基板の表層に強化層を有する強化ガラスでもよい。
【００７１】
そして、（工程２）において、工程１で得られた円盤形状のガラス基板の内周端面と外周端面について研削加工し、面取りを行う工程である。
【００７２】
そして、（工程３）の端面研磨工程は、ガラス基板の端面（側面部と面取り部）を端面研磨するものである。
【００７３】
（工程４）の主表面研磨工程については、両面研磨装置を用い、ガラス基板の主表面に研磨液を供給しながらガラス基板の上下主表面を同時に研磨するものである。研磨工程は、１次研磨のみでもよく、１次研磨と２次研磨を行うものでもよく、２次研磨の後に３次研磨を行うものでもよい。
【００７４】
上記（工程５）の主表面研磨工程の前において、主表面のラップ（例えば、遊離砥粒ラップ、固定砥粒ラップなど）を実施してもよい。また、各工程間にガラス基板の洗浄（工程間洗浄）やガラス基板表面のエッチング（工程間エッチング）を実施してもよい。なお、主表面のラップとは広義の主表面の研磨である。
【００７５】
さらに、磁気ディスク用ガラス基板に高い機械的強度が求められる場合、ガラス基板の表層に強化層を形成する強化工程（例えば、化学強化工程）を研磨工程前、または研磨工程後、あるいは研磨工程間で実施してもよい。
【００７６】
そして、本実施形態においては、上記磁気記録媒体用ガラス基板において、その加工装置として、第２の実施形態で説明した磁気記録媒体用ガラス基板の加工装置を用いるものである。
【００７７】
具体的に係る磁気記録媒体用ガラス基板の加工装置を用いる工程は限定されるものではなく、いずれかの工程において用いられていれば良い。例えば、工程１のガラス素基板から円盤形状のガラス基板に加工する工程において第２の実施形態で具体的に説明した形状加工装置（例えば、コアリング装置）を用いたり、工程２の面取り加工を行う際、第２の実施形態で具体的に説明した端面研削装置を用いることができる。
【００７８】
磁気ディスク用ガラス基板の製造工程において、第２の実施形態で説明した磁気記録媒体用ガラス基板の加工装置を用いた加工工程を有することによって、ガラス基板を保持した際に、ガラス基板表面への深い傷の発生を抑制することが可能になる。このため、磁気記録媒体用ガラス基板の製造工程において、ガラス基板の研磨量を少なくすることができるため、生産性を高め、製品の歩留まりを向上させることが可能になる。
【実施例】
【００７９】
以下に具体的な実施例を挙げて説明するが、本発明はこれらの実施例に限定されるものではない。
【００８０】
本実施例では、図４に示した、本発明の磁気記録媒体用ガラス基板の保持治具を備えた端面研削装置を用いて、磁気記録媒体用ガラス基板の端面研削を行い、磁気記録媒体用ガラス基板の保持治具の性能評価を行った。具体的な実験条件、評価条件について以下に説明する。
（１）磁気記録媒体用ガラス基板保持治具
本実施例では、図１に示した形状の磁気記録媒体用ガラス基板保持治具を用い、保持面に設けたコーティング層１１１、１２１の条件を実験例ごとに変化させた以外は同様にしてガラス基板の端面研削を行い、評価を行った。
【００８１】
保持治具のガラス基板と対向する面は直径６３．５ｍｍであり、中央部に直径２１．５ｍｍの凹部が、さらに中央部に貫通孔が設けられている。
【００８２】
そして、下面側保持部材は図１（Ｂ）のように幅５〜６ｍｍ、深さ０．５ｍｍの凹部３により、ガラス基板の保持面が３箇所に分けられており、下面側保持部材については係る凹部に真空ポンプと接続された吸引孔４が設けられている。なお、図１（Ｂ）に示すように中心側の２つのガラス基板の保持面には幅３ｍｍのスリット６が設けられている。
【００８３】
また、上面側保持部材１１についてもガラス基板と接触する面が、すなわち、図１（Ｃ）に示す形状を有するものを用いている。上面側保持部材についてはスリット６、吸引孔４が設けられていない点以外は上記下面側保持部材と同様の構成となっている。
【００８４】
そして、下面側保持部材１２の保持面に対して、ガラス基板を配置して真空吸着機構でガラス基板を吸着し、上面側保持部材１１を３９２Ｎ（４０ｋｇｆ）の力で押し当てた状態で端面研削加工を行っている。
【００８５】
以下、各実験例におけるガラス基板保持治具の保持面に設けたコーティング層１２１の条件について説明する。なお、同じ実験例においては、上面側保持部材、下面側保持部材共に同じ条件でコーティング層を形成している。例１〜５が実施例であり、例６、７が比較例となっている。
（例１）
コーティング層の樹脂としては圧縮弾性率が２５００ＭＰａのポリエーテルスルフォン樹脂（ＰＥＳ）を用いており、スプレーコート法により、図１（Ｂ）、（Ｃ）に示す形状を有するステンレス製のベース材上に、コーティング層の膜厚が２２μｍになるように成膜した。
【００８６】
なお、ここでいう、圧縮弾性率とはＪＩＳＫ７１８１に規定された方法により、用いる樹脂について予め測定したものである。また、平坦度の測定方法については第１の実施形態で説明した方法により測定を行った。具体的には、下側保持部材の場合であれば図３（Ａ）に示すように、各コーティング層の面方向の幅の中央部を通る線に沿ってスリット部を除く一周についてダイヤルゲージにより平坦度の測定を行い、最も大きな平坦度の値を該保持部材の平坦度とした。また、上側保持部材の場合は、凹部によって３つに分かれた各コーティング層の面方向の幅の中央部を通る線に沿った一周についてダイヤルゲージにより平坦度の測定を行い、最も大きな平坦度の値を該保持部材の平坦度とした。
【００８７】
成膜後の保持治具の保持面について平坦度を測定したところ、上側保持部材は９μｍ、下側保持部材は８μｍであった。
（例２）
コーティング層の膜厚を２３μｍとした以外は例１と同様にしてベース材上にコーティング層を成膜した。
【００８８】
成膜後の保持治具の保持面について平坦度を測定したところ、上側保持部材は２０μｍ、下側保持部材は８μｍであった。
（例３）
コーティング層の膜厚を３０μｍとした以外は例１と同様にしてベース材上にコーティング層を成膜した。
【００８９】
成膜後の保持治具の保持面について平坦度を測定したところ、上側保持部材は４０μｍ、下側保持部材は２５μｍであった。
（例４）
コーティング層の膜厚を４５μｍとした以外は例１と同様にしてベース材上にコーティング層を成膜した。
【００９０】
成膜後の保持治具の保持面について平坦度を測定したところ、上側保持部材は４５μｍ、下側保持部材は４２μｍであった。
（例５）
コーティング層の膜厚を４μｍとした以外は例１と同様にしてベース材上にコーティング層を成膜した。
【００９１】
成膜後の保持治具の保持面について平坦度を測定したところ、上側保持部材は１５μｍ、下側保持部材は８μｍであった。
（例６）
コーティング層の樹脂として、圧縮弾性率が３５０ＭＰａのテトラフルオロエチレン（ＰＦＡ）を用い、その膜厚を３０μｍとした以外は例１と同様にベース材上にコーティング層を形成した。
【００９２】
成膜後の保持治具の保持面について平坦度を測定したところ、上側保持部材は１５μｍ、下側保持部材は１０μｍであった。
（例７）
コーティング層を設けず、ベース材のまま保持治具とした。
【００９３】
保持治具の保持面について平坦度を測定したところ、上側保持部材は８μｍ、下側保持部材は５μｍであった。
（２）評価方法
端面研削工程後の磁気記録媒体用ガラス基板の端面部、主表面の評価方法、及び、砥石の寿命の評価方法について説明する。
（磁気記録媒体用ガラス基板の端面部の欠陥発生率の評価方法）
端面研削加工（面取り加工）を行った磁気記録媒体用ガラス基板５００枚について、洗浄後、端面部分（内周及び外周の端面部分）について目視で、欠陥（欠け）が発生しているガラス基板の枚数を調べた。
【００９４】
５００枚のガラス基板について、端面部分に上記欠陥が発生しているガラス基板の発生率が３％未満の場合をＡ、３％以上５％以下の場合をＢ、５％よりも多い場合をＣとして判定した。
（磁気記録媒体用ガラス基板の主表面部のキズ発生率の評価方法）
端面研削加工（面取り加工）を行った磁気記録媒体用ガラス基板４０００枚について洗浄後、主表面部分について目視で、５μｍ以上の深さの傷が発生したガラス基板の枚数を調べ、４０００枚中のキズの発生率を算出した。
（砥石の寿命の評価）
同じ砥石を用いて研削できるガラス基板の枚数をカウントした。本実験例では外周端面研削砥石について評価を行った。
【００９５】
目視及び顕微鏡でガラス基板の研削面を確認し、端面に欠け、微小凹凸の存在が５枚以上続けて確認された時点でその砥石を寿命と判断した
同じ砥石で４０００枚以上のガラス基板について研削加工できたものについてはＡ、４０００枚未満のものについてはＢとして判定した。
（３）実験手順
磁気記録媒体用ガラス基板の端面部の欠陥発生率の評価は、ガラス素基板から、外径６６ｍｍ、内径１９ｍｍ、厚さ1．２８ｍｍの中央部に円孔を有する円盤形状のガラス基板に加工したものを、図４に示す加工装置により、その内外周端面部について研削加工して実施した。
【００９６】
磁気記録媒体用ガラス基板の主表面部のキズ発生率の評価、砥石の寿命の評価は、ガラス素基板から、外径６５ｍｍ、内径２０ｍｍ、厚さ０．６４ｍｍの磁気ディスク用ガラス基板が得られるようにガラス素基板から加工を行ったものを、図４に示す加工装置により、その内外周端面部について研削加工して実施した。
【００９７】
この際用いた保持治具としては、上記した各実験例の条件のものを用いており、端面研削加工を行った後に、得られたガラス基板、また、用いた砥石について上記の評価を行った。結果を表１に示す。
【００９８】
【表１】
2013218761.tif 000003
表１の結果によると、比較例である、例６、７に比べて、実施例である例１〜５については主表面部へのキズの発生率が低くなっていることを確認できた。
【００９９】
これは、例６の場合、保持面に設けたコーティング層の樹脂の圧縮弾性率が小さいため、ガラスカレット等の異物がガラス基板と保持冶具との間に入り込んだ場合に、コーティング層に埋没してコーティング層内に強く保持されるため、ガラスカレット等の異物をコーティング層系外に排出することができず、異物がコーティング層に入り込んだ以降の複数のガラス基板の主表面にキズを発生させたものと考えられる。また、例７の場合、保持面が金属（ステンレス鋼）であるため、保持面にバリ等の突起物が発生しやすく、ガラス基板表面にキズを発生させるため、また、ガラス基板と保持面との間に入り込んだガラスカレット等によりガラス基板の主表面部分にキズが生じたため、と考えられる。
【０１００】
また、実施例である例１〜５の中でも、樹脂のコーティング層の膜厚が、５μｍ以上３０μｍ以下である、例１〜３については特に主表面のキズの発生率が低くなっていることが確認できた。これは、コーティング層が係る範囲の膜厚、及び平坦度を有しているため、ガラスカレット等の異物の保持能が適切となり、また、ガラス基板保持時の圧力が均一となったためと考えられる。
【０１０１】
さらに、実施例である例１〜５の中でも上側保持部材と下側保持部材の平坦度が特に小さくなっている例１、２は、端面の欠陥発生率の評価がＡであり、砥石の寿命がＡとなっていることがわかる。
【０１０２】
これは、例１、２は平坦度が特に小さいため、ガラス基板に対して研削加工を行う際にガラス基板の振れ（面振れ）がほとんど発生せず、ガラス基板の加工面にチッピング（欠け）の発生を抑制できたものと考えられる。砥石の寿命に関しても、例１、２においてはガラス基板の振れがほとんど発生しないため、砥石に対して悪影響を与えることがなく、寿命が長くなったものと考えられる。
【符号の説明】
【０１０３】
２  磁気記録媒体用ガラス基板
１１１、１２１  樹脂のコーティング層
【図１】
2013218761.tif 000004
【図２】
2013218761.tif 000005
【図３】
2013218761.tif 000006
【図４】
2013218761.tif 000007